(57)【要約】【課題】高透過率／低吸収率を有する電極を含む有機発光装置を提供する。【解決手段】第１電極、第１電極と対向する第２電極、及び第１電極と第２電極の間に位置する発光層を含み、第１電極は、銀（Ａｇ）含有量がマグネシウム（Ｍｇ）含有量よりも高い銀（Ａｇ）−マグネシウム（Ｍｇ）合金を含む有機発光装置である。マグネシウム（Ｍｇ）は、合金の総含有量に対して３０体積％以下で含まれることが好ましく、より好ましくはて５体積％〜３０体積％である。【選択図】図１
2014032945.tif 000002
【特許請求の範囲】
【請求項１】
第１電極、
前記第１電極と対向する第２電極、及び
前記第１電極と前記第２電極の間に位置する発光層を含み、
前記第１電極は、銀（Ａｇ）含有量がマグネシウム（Ｍｇ）含有量よりも高い銀（Ａｇ）−マグネシウム（Ｍｇ）合金を含む、有機発光装置。
【請求項２】
前記マグネシウム（Ｍｇ）は、前記合金の総含有量に対して３０体積％以下で含まれる、請求項１に記載の有機発光装置。
【請求項３】
前記マグネシウム（Ｍｇ）は、前記合金の総含有量に対して５体積％〜３０体積％で含まれる、請求項１に記載の有機発光装置。
【請求項４】
前記第１電極は、イッテルビウム（Ｙｂ）をさらに含む、請求項１から３のいずれか１項に記載の有機発光装置。
【請求項５】
前記イッテルビウム（Ｙｂ）は、前記合金の総含有量に対して３０体積％以下で含まれる、請求項４に記載の有機発光装置。
【請求項６】
前記イッテルビウム（Ｙｂ）は、前記合金の総含有量に対して５体積％〜３０体積％で含まれる、請求項４に記載の有機発光装置。
【請求項７】
前記第１電極は、３０Å〜３００Åの厚さを有する、請求項１から６のいずれか１項に記載の有機発光装置。
【請求項８】
前記第１電極と前記発光層の間にイッテルビウム（Ｙｂ）を含む補助層をさらに含む、請求項１から７のいずれか１項に記載の有機発光装置。
【請求項９】
前記補助層は、５Å〜５０Åの厚さを有する、請求項８に記載の有機発光装置。
【請求項１０】
前記第１電極は、４５０ｎｍ〜７５０ｎｍの波長領域で６０％以上の光透過率を有する、請求項１から９のいずれか１項に記載の有機発光装置。
【請求項１１】
前記第１電極は、４５０ｎｍ〜７５０ｎｍの波長領域で６０％〜８５％の光透過率を有する、請求項１から９のいずれか１項に記載の有機発光装置。
【請求項１２】
前記第１電極は、４５０ｎｍ〜７５０ｎｍの波長領域で４０％以下の光反射率を有する、請求項１から１１のいずれか１項に記載の有機発光装置。
【請求項１３】
前記第１電極は、４５０ｎｍ〜７５０ｎｍの波長領域で１５％以下の光吸収率を有する、請求項１から１２のいずれか１項に記載の有機発光装置。
【請求項１４】
前記第２電極は反射電極を含み、前記発光層は白色発光する、請求項１から１３のいずれか１項に記載の有機発光装置。
【請求項１５】
前記第２電極は透明電極を含み、前記発光層は白色発光する、請求項１から１３のいずれか１項に記載の有機発光装置。
【請求項１６】
前記第１電極はカソードである、請求項１から１５のいずれか１項に記載の有機発光装置。
【発明の詳細な説明】
【技術分野】
【０００１】
本発明は有機発光装置に関する。
【背景技術】
【０００２】
最近、モニタまたはテレビなどの軽量化および薄型化が要求されているが、このような要求に応じて陰極線管（ＣＲＴ）が液晶表示装置（ＬＣＤ）に代替されている。しかし、液晶表示装置は受発光素子であって、別途のバックライトが必要なだけでなく、応答速度および視野角などにおいて限界がある。
【０００３】
最近、このような限界を克服することができる表示装置として、有機発光ダイオードディスプレイ装置（ＯＬＥＤディスプレイ）が注目されている。
【０００４】
有機発光装置は、２つの電極とその間に位置する発光層を含み、１つの電極から注入された電子と他の電極から注入された正孔が発光層で結合して励起子を形成し、励起子がエネルギーを放出しながら発光する。
【０００５】
一方、発光層で発光した光は、２つの電極のうちの少なくとも１つを通過して外部に放出する。この場合、電極の光学的特性が素子効率に影響を与えることがある。
【発明の概要】
【発明が解決しようとする課題】
【０００６】
本発明の一目的としては、高透過率／低吸収率を有する電極を含む有機発光装置を提供することである。
【課題を解決するための手段】
【０００７】
一実施形態によれば、第１電極、前記第１電極と対向する第２電極、及び前記第１電極と前記第２電極の間に位置する発光層を含み、前記第１電極は、銀（Ａｇ）含有量がマグネシウム（Ｍｇ）含有量よりも高い銀（Ａｇ）−マグネシウム（Ｍｇ）合金を含む有機発光装置を提供する。
【０００８】
前記マグネシウム（Ｍｇ）は、前記合金の総含有量に対して約３０体積％以下で含まれてもよい。
【０００９】
前記マグネシウム（Ｍｇ）は、前記合金の総含有量に対して約５体積％〜３０体積％で含まれてもよい。
【００１０】
前記第１電極は、イッテルビウム（Ｙｂ）をさらに含んでもよい。
【００１１】
前記イッテルビウム（Ｙｂ）は、前記合金の総含有量に対して約３０体積％以下で含まれてもよい。
【００１２】
前記イッテルビウム（Ｙｂ）は、前記合金の総含有量に対して約５〜３０体積％で含まれてもよい。
【００１３】
前記第１電極は、約３０Å〜３００Åの厚さを有してもよい。
【００１４】
前記有機発光装置は、前記第１電極と前記発光層の間にイッテルビウム（Ｙｂ）を含む補助層をさらに含んでもよい。
【００１５】
前記補助層は、約５Å〜５０Åの厚さを有してもよい。
【００１６】
前記第１電極は、約４５０ｎｍ〜７５０ｎｍの波長領域で約６０％以上の光透過率を有してもよい。
【００１７】
前記第１電極は、約４５０ｎｍ〜７５０ｎｍの波長領域で約６０％〜８５％の光透過率を有してもよい。
【００１８】
前記第１電極は、約４５０ｎｍ〜７５０ｎｍの波長領域で約４０％以下の光反射率を有してもよい。
【００１９】
前記第１電極は、約４５０ｎｍ〜７５０ｎｍの波長領域で約１５％以下の光吸収率を有してもよい。
【００２０】
前記第２電極は反射電極を含んでもよく、前記発光層は白色発光してもよい。
【００２１】
前記第２電極は透明電極を含んでもよく、前記発光層は白色発光してもよい。
【００２２】
前記第１電極はカソードであってもよい。
【発明の効果】
【００２３】
電極の光吸収率を低めることにより、外部に発光する光効率が優れた有機発光装置を提供することができる。
【図面の簡単な説明】
【００２４】
【図１】本発明の一実施形態に係る有機発光装置を示す断面図である。
【図２】実施例１−１〜１−４と比較例１の銀（Ａｇ）−マグネシウム（Ｍｇ）合金薄膜の光透過率を示すグラフである。
【図３】実施例１−１〜１−４と比較例１の銀（Ａｇ）−マグネシウム（Ｍｇ）合金薄膜の光反射率を示すグラフである。
【図４】実施例１−１〜１−４と比較例１の銀（Ａｇ）−マグネシウム（Ｍｇ）合金薄膜の光吸収率を示すグラフである。
【図５】実施例２−１〜２−５の銀（Ａｇ）−マグネシウム（Ｍｇ）合金薄膜の光透過率を示すグラフである。
【図６】実施例２−１〜２−５の銀（Ａｇ）−マグネシウム（Ｍｇ）合金薄膜の光反射率を示すグラフである。
【図７】実施例２−１〜２−５の銀（Ａｇ）−マグネシウム（Ｍｇ）合金薄膜の光吸収率を示すグラフである。
【発明を実施するための形態】
【００２５】
以下、添付の図面を参照しながら、本発明の実施形態について、本発明が属する技術分野において通常の知識を有する者が容易に実施できるように詳しく説明する。しかし、本発明は多様に相違した形態で実現されることができ、ここで説明する実施形態に限定されることはない。
【００２６】
図面において、多様な層および領域を明確に表現するために厚さを拡大して示した。明細書全体に渡って類似する部分については同じ図面符号を付与した。層、膜、領域、板などの部分が他の部分の「上」にあるとするとき、これは他の部分の「直ぐ上」にある場合だけでなく、その中間にさらに他の部分が存在する場合も含む。これとは反対に、ある部分が他の部分の「直ぐ上」にあるとするときには、中間に他の部分がないことを意味する。
【００２７】
以下、図１を参照しながら、本発明の一実施形態に係る有機発光装置について説明する。
【００２８】
図１は、本発明の一実施形態に係る有機発光装置を示す断面図である。
【００２９】
図１を参照すれば、一実施形態に係る有機発光装置は、基板１０、下部電極２０、下部電極２０と対向する上部電極４０、及び下部電極２０と上部電極４０の間に介在している発光層３０を含む。
【００３０】
基板１０は、例えば、ガラスのような無機物質、またはポリカーボネート、ポリメチルメタクリレート、ポリエチレンテレフタレート、ポリエチレンナフタレート、ポリアミド、ポリエーテルスルホン、またはこれらの組み合わせのような有機物質、シリコンウエハなどで形成されてもよい。
【００３１】
下部電極２０と上部電極４０のうちの１つはカソードであり、他の１つはアノードである。例えば、下部電極２０はアノードであり、上部電極４０はカソードであってもよい。
【００３２】
下部電極２０と上部電極４０のうちの少なくとも１つは透明電極であるが、下部電極１０が透明電極である場合、基板１０側に光を出す背面発光であってもよく、上部電極４０が透明電極である場合、基板１０の反対側に光を出す前面発光であってもよい。また、下部電極２０および上部電極４０がすべて透明電極である場合、基板１０側および基板１０の反対側に両面発光してもよい。
【００３３】
上記透明電極は、銀（Ａｇ）−マグネシウム（Ｍｇ）合金を含む。
【００３４】
銀（Ａｇ）は電気伝導度が高くて光吸収率が低い金属であって、電気的特性および光学的特性を改善することができる。マグネシウム（Ｍｇ）は仕事関数が低い金属であって、電荷移動性を改善することができ、電極薄膜の強度を高めて信頼性を高めることができる。
【００３５】
このとき、上記銀（Ａｇ）−マグネシウム（Ｍｇ）合金は、銀（Ａｇ）含有量がマグネシウム（Ｍｇ）含有量よりも高い銀リッチ（Ａｇ−リッチ）合金であることが好ましい。
【００３６】
上記マグネシウム（Ｍｇ）は、上記銀（Ａｇ）−マグネシウム（Ｍｇ）合金の総含有量に対して約３０体積％以下で含まれてもよいが、例えば、約０．００１〜３０体積％で含まれてもよい。この範囲で含まれることにより、電極薄膜の安定性を確保しながらも、光透過率は高めて光吸収率は低めることにより、効率を改善することができる。
【００３７】
この範囲内において、上記マグネシウム（Ｍｇ）は約５〜３０体積％で含まれてもよい。この範囲で含まれることにより、銀（Ａｇ）−マグネシウム（Ｍｇ）合金を容易に形成しながらも効率を改善することができる。
【００３８】
上記透明電極は、イッテルビウム（Ｙｂ）をさらに含んでもよい。イッテルビウム（Ｙｂ）は、仕事関数（ｗｏｒｋｆｕｎｃｔｉｏｎ）が比較的低く、発光層３０に電子注入が容易であり、駆動電圧を低めることができ、可視光線領域で吸収率が低く、光透過度が改善される。
【００３９】
上記イッテルビウム（Ｙｂ）は、上記銀（Ａｇ）−マグネシウム（Ｍｇ）合金の総含有量に対して約３０体積％以下で含まれてもよい。この範囲内において、上記イッテルビウム（Ｙｂ）は、上記銀（Ａｇ）−マグネシウム（Ｍｇ）合金の総含有量に対して約５〜３０体積％で含まれてもよい。この範囲で含まれることにより、電極薄膜の安定性を維持しながらも電子注入を円滑にし、駆動電圧を減少させることができる。
【００４０】
上記透明電極は、約３０Å〜３００Åの厚さを有してもよい。この範囲の厚さを有することにより、光透過率および低抵抗特性を同時に満たすことができる。
【００４１】
上記透明電極は、可視光線領域である約４５０〜７５０ｎｍの波長領域で約６０％以上の光透過率を有してもよい。上記透明電極は、可視光線領域の約４５０〜７５０ｎｍの波長領域で約６０％〜８５％の光透過率を有してもよい。
【００４２】
上記透明電極は、約４５０ｎｍ〜７５０ｎｍの波長領域で約４０％以下の光反射率を有してもよく、上記波長領域で約１５％以下の光吸収率を有してもよい。このように、上記透明電極が比較的低い範囲の光反射率および光吸収率を有することにより、外部に発光する光効率を高めることができる。
【００４３】
下部電極２０および上部電極４０がすべて透明電極である場合、１つは上述した銀（Ａｇ）−マグネシウム（Ｍｇ）合金で形成された電極であり、他の１つは上述した銀（Ａｇ）−マグネシウム（Ｍｇ）合金または透明導電性酸化物で形成された電極であってもよい。上記透明導電性酸化物は、例えば、インジウムスズ酸化物（ＩＴＯ）またはインジウム亜鉛酸化物（ＩＺＯ）などが挙げられてもよい。
【００４４】
下部電極２０および上部電極４０のうちの１つが透明電極である場合、透明電極は上述した銀（Ａｇ）−マグネシウム（Ｍｇ）合金で形成され、他の１つは不透明導電体で形成された反射電極であってもよい。不透明導電体は、例えば、アルミニウム（Ａｌ）、銅（Ｃｕ）、モリブデン（Ｍｏ）、銀（Ａｇ）、これらの合金、またはこれらの組み合わせのような金属を含んでもよい。
【００４５】
発光層３０は、赤色、緑色、青色の三原色などの基本色（原色）のうちのいずれか１つの光を固有に出す有機物質、または有機物質と無機物質の混合物で形成されるが、例えば、ポリフルオレン誘導体、（ポリ）パラフェニレンビニレン誘導体、ポリフェニレン誘導体、ポリフルオレン誘導体、ポリビニルカバゾール、ポリチオフェン誘導体、またはこれらの高分子材料にペリレン系統色素、クマリン系統色素、ローダーミン系統色素、ルブレン、ペリレン、９，１０−ジフェニルアントラセン、テトラフェニルブタジエン、ナイルレッド、クマリン、キナクリドンなどをドーピングした化合物が含まれてもよい。有機発光装置は、発光層で放出される基本色の光の空間的な組み合わせによって所望する映像を表示することができる。
【００４６】
発光層３０は、赤色、緑色、青色の三原色などの基本色の組み合わせによって白色発光してもよいが、このとき、色の組み合わせは、隣接するのサブ画素の色を組み合わせて白色発光してもよく、垂直方向に積層された色を組み合わせて白色発光してもよい。
【００４７】
発光層３０と上部電極４０の間には、発光層３０の発光効率を改善するための補助層５０を含むことができる。図面においては、発光層３０と上部電極４０の間にだけ示したが、これに限定されることはなく、発光層３０と下部電極２０の間に位置したり、発光層３０と上部電極４０の間および発光層３０と下部電極２０の間にすべて位置してもよい。
【００４８】
補助層５０は、電子と正孔の均衡を合わせるための電子輸送層および正孔輸送層と、電子と正孔の注入を強化するための電子注入層および正孔注入層などがあり、このうちから選択された１つまたは２つ以上の層を含んでもよい。
【００４９】
補助層５０は電子注入層または電子輸送層であって、イッテルビウム（Ｙｂ）を含んでもよい。
【００５０】
イッテルビウム（Ｙｂ）は、上述したように、仕事関数が比較的低く、発光層３０に電子注入が容易であり、可視光線領域で屈折率および吸収率が低く、光透過度が高い。
【００５１】
イッテルビウム（Ｙｂ）を含む補助層５０は、約５Å〜５０Åの厚さを有してもよい。この範囲の厚さを有することにより、光透過率を高めながらも電荷移動性を高め、効率を改善することができる。
【００５２】
上記透明電極は、反射電極と共に微細共振（マイクロキャビティ）を形成してもよい。これにより、発光層３０で発光した光が所定間隔で離隔している透明電極と反射電極の間で反復して反射し、このような光の間に強い干渉効果を引き起こすことによって特定波長の光を増幅させ、光効率を高めることができる。
【実施例】
【００５３】
以下、実施例を参照しながら、本発明をより詳細に説明する。ただし、下記の実施例は説明の目的のためのものに過ぎず、本発明の範囲を制限するものではない。
【００５４】
＜透明薄膜の形成＞
（実施例１−１）
ガラス基板上に銀（Ａｇ）とマグネシウム（Ｍｇ）を９５：５（ｖｏｌ％）の比率で熱蒸着方法によって形成し、６０Åの厚さの銀（Ａｇ）−マグネシウム（Ｍｇ）合金薄膜を形成した。
【００５５】
（実施例１−２）
ガラス基板上に銀（Ａｇ）とマグネシウム（Ｍｇ）を９５：５（ｖｏｌ％）の比率で熱蒸着方法によって形成し、８０Åの厚さの銀（Ａｇ）−マグネシウム（Ｍｇ）合金薄膜を形成した。
【００５６】
（実施例１−３）
ガラス基板上に銀（Ａｇ）とマグネシウム（Ｍｇ）を９５：５（ｖｏｌ％）の比率で熱蒸着方法によって形成し、１００Åの厚さの銀（Ａｇ）−マグネシウム（Ｍｇ）合金薄膜を形成した。
【００５７】
（実施例１−４）
ガラス基板上に銀（Ａｇ）とマグネシウム（Ｍｇ）を９５：５（ｖｏｌ％）の比率で熱蒸着方法によって形成し、１２０Åの厚さの銀（Ａｇ）−マグネシウム（Ｍｇ）合金薄膜を形成した。
【００５８】
（実施例２−１）
ガラス基板上に銀（Ａｇ）とマグネシウム（Ｍｇ）を９５：５（ｖｏｌ％）の比率で熱蒸着方法によって形成し、９０Åの厚さの銀（Ａｇ）−マグネシウム（Ｍｇ）合金薄膜を形成した。
【００５９】
（実施例２−２）
ガラス基板上に銀（Ａｇ）とマグネシウム（Ｍｇ）を９０：１０（ｖｏｌ％）の比率で熱蒸着方法によって形成し、９０Åの厚さの銀（Ａｇ）−マグネシウム（Ｍｇ）合金薄膜を形成した。
【００６０】
（実施例２−３）
ガラス基板上に銀（Ａｇ）とマグネシウム（Ｍｇ）を８５：１５（ｖｏｌ％）の比率で熱蒸着方法によって形成し、９０Å厚さの銀（Ａｇ）−マグネシウム（Ｍｇ）合金薄膜を形成した。
【００６１】
（実施例２−４）
ガラス基板上に銀（Ａｇ）とマグネシウム（Ｍｇ）を８０：２０（ｖｏｌ％）の比率で熱蒸着方法によって形成し、９０Åの厚さの銀（Ａｇ）−マグネシウム（Ｍｇ）合金薄膜を形成した。
【００６２】
（実施例２−５）
ガラス基板上に銀（Ａｇ）とマグネシウム（Ｍｇ）を７５：２５（ｖｏｌ％）の比率で熱蒸着方法によって形成し、９０Åの厚さの銀（Ａｇ）−マグネシウム（Ｍｇ）合金薄膜を形成した。
【００６３】
（比較例１）
ガラス基板上に銀（Ａｇ）とマグネシウム（Ｍｇ）を１０：９０（ｖｏｌ％）の比率で熱蒸着方法によって形成し、１１５Åの厚さの銀（Ａｇ）−マグネシウム（Ｍｇ）合金薄膜を形成した。
【００６４】
＜評価：光透過率、光反射率、光吸収率＞
実施例１−１〜２−５と比較例１の銀（Ａｇ）−マグネシウム（Ｍｇ）合金薄膜の光透過率、光反射率、および光吸収率を測定した。測定方法は、紫外線−可視光線分光法によって測定した。
【００６５】
その結果を図２〜図７に示す。
【００６６】
図２は、実施例１−１〜１−４と比較例１の銀（Ａｇ）−マグネシウム（Ｍｇ）合金薄膜の光透過率を示すグラフである。図３は、実施例１−１〜１−４と比較例１の銀（Ａｇ）−マグネシウム（Ｍｇ）合金薄膜の光反射率を示すグラフである。図４は、実施例１−１〜１−４と比較例１の銀（Ａｇ）−マグネシウム（Ｍｇ）合金薄膜の光吸収率を示すグラフである。
【００６７】
図５は、実施例２−１〜２−５の銀（Ａｇ）−マグネシウム（Ｍｇ）合金薄膜の光透過率を示すグラフである。図６は、実施例２−１〜２−５の銀（Ａｇ）−マグネシウム（Ｍｇ）合金薄膜の光反射率を示すグラフである。図７は、実施例２−１〜２−５の銀（Ａｇ）−マグネシウム（Ｍｇ）合金薄膜の光吸収率を示すグラフである。
【００６８】
図２〜図４を参照すれば、実施例１−１〜１−４の銀（Ａｇ）−マグネシウム（Ｍｇ）合金薄膜は、比較例１の薄膜に比べて光透過率は高まり、光反射率および光吸収率は低下することが分かる。
【００６９】
これは、実施例１−１〜１−４の銀（Ａｇ）−マグネシウム（Ｍｇ）合金薄膜を電極として使用するとき、光透過率は改善され、電極表面で反射したり電極によって吸収される光の量を減少させることにより、効率を改善することができることを意味する。
【００７０】
特に、約５５０ｎｍの波長基準で、実施例１−１〜１−４の銀（Ａｇ）−マグネシウム（Ｍｇ）合金薄膜は約７５％以上の光透過率を示し、約４５０〜７５０ｎｍの波長領域で、約３０％以下の光反射率および約１２％以下の光吸収率を示すことが確認される。
【００７１】
一方、図５〜図７を参照すれば、実施例２−１〜２−５の銀（Ａｇ）−マグネシウム（Ｍｇ）合金薄膜は、約５５０ｎｍの波長基準で約６０％以上の光透過率を示し、約４５０〜７５０ｎｍの波長領域で約３０％以下の光反射率および約１５％以下の光吸収率を示すことが確認される。
【００７２】
＜有機発光素子の製作＞
（実施例３−１）
ガラス基板上にＩＴＯアノードをスパッタリングによって形成した後にパターニングした。続いて、赤色発光物質であるトリフェニルアミン誘導体、青色発光物質であるペリレン誘導体、緑色発光物質であるフルオレン誘導体を順に蒸着して発光層を形成した後、電子輸送層としてリチウムキノレートを蒸着した。続いて、その上にイッテルビウム（Ｙｂ）を１５Åの厚さで蒸着し、その上に銀（Ａｇ）とマグネシウム（Ｍｇ）を９５：５の比率で熱蒸着方法によって形成し、銀（Ａｇ）−マグネシウム（Ｍｇ）合金で形成されたカソードを８０Åの厚さに形成して有機発光素子を製作した。
【００７３】
（実施例３−２）
銀（Ａｇ）とマグネシウム（Ｍｇ）を９０：１０の比率で形成した銀（Ａｇ）−マグネシウム（Ｍｇ）合金で形成されたカソードを使用したことを除いては、実施例３−１と同じ方法によって有機発光素子を製作した。
【００７４】
（実施例３−３）
銀（Ａｇ）とマグネシウム（Ｍｇ）を８５：１５の比率で形成した銀（Ａｇ）−マグネシウム（Ｍｇ）合金で形成されたカソードを使用したことを除いては、実施例３−１と同じ方法によって有機発光素子を製作した。
【００７５】
（実施例３−４）
銀（Ａｇ）とマグネシウム（Ｍｇ）を８０：２０の比率で形成した銀（Ａｇ）−マグネシウム（Ｍｇ）合金で形成されたカソードを使用したことを除いては、実施例３−１と同じ方法によって有機発光素子を製作した。
【００７６】
（実施例３−５）
銀（Ａｇ）とマグネシウム（Ｍｇ）を７０：３０の比率で形成した銀（Ａｇ）−マグネシウム（Ｍｇ）合金で形成されたカソードを使用したことを除いては、実施例３−１と同じ方法によって有機発光素子を製作した。
【００７７】
（比較例２）
銀（Ａｇ）とマグネシウム（Ｍｇ）を１０：９０の比率で形成した銀（Ａｇ）−マグネシウム（Ｍｇ）合金で形成されたカソードを使用したことを除いては、実施例３−１と同じ方法によって有機発光素子を製作した。
【００７８】
（比較例３）
銀（Ａｇ）とマグネシウム（Ｍｇ）を４０：６０の比率で形成した銀（Ａｇ）−マグネシウム（Ｍｇ）合金で形成されたカソードを使用したことを除いては、実施例３−１と同じ方法によって有機発光素子を製作した。
【００７９】
＜評価：有機発光素子の効率＞
実施例３−１〜３−５と比較例２の有機発光素子の白色発光効率を評価した。効率は色座標を合わせて輝度計（ＣＡ２１０、ミノルタ）で測定し、単位はＣｄ／Ａとする。
【００８０】
その結果を表１に示す。
【００８１】
【表１】
2014032945.tif 000003
【００８２】
表１を参照すれば、実施例３−１〜３−５の有機発光素子は、比較例２（ｒｅｆ．とする）および比較例３の有機発光素子と比較して約１５％以上の効率が改善されたことが確認される。
【００８３】
以上、本発明の好ましい実施形態について詳細に説明したが、本発明の権利範囲はこれに限定されることはなく、添付する特許請求の範囲で定義している本発明の基本概念を利用した当業者の多様な変形および改良形態も本発明の権利範囲に属する。
【符号の説明】
【００８４】
１０：基板
２０：下部電極
３０：発光層
４０：上部電極
５０：補助層
【図１】
2014032945.tif 000004
【図２】
2014032945.tif 000005
【図３】
2014032945.tif 000006
【図４】
2014032945.tif 000007
【図５】
2014032945.tif 000008
【図６】
2014032945.tif 000009
【図７】
2014032945.tif 000010